(57)【要約】【課題】高品質なＧａＮ薄膜を安定して得ることができる気相成長方法を提供する。【解決手段】基板２２のガス流れ方向上流側で、原料ガスに接触するガス接触面を有する複数のガス接触部材、例えば、石英中央カバー１８、サセプタカバー２０、プレートリング２１、チャンバー１１の天井板１１ａをそれぞれ着脱交換可能に形成するとともに、基板面にＧａＮ薄膜を形成する操作でガス接触面にガリウム化合物が付着したガス接触部材を清浄なガス接触部材に交換する際に、ガス接触面にガリウム化合物が付着したガス接触部材の少なくとも一つを残して他のガス接触部材を清浄なガス接触部材に交換する。【選択図】図１
2014165282.tif 000002
【特許請求の範囲】
【請求項１】
原料ガス導入部及びガス排出部を備えたチャンバー内に、サセプタで保持したサファイア基板を配置し、該基板を加熱するとともに、前記原料ガス導入部からガス排出部に向けてチャンバー内に原料ガスを導入し、チャンバー内で原料ガスを反応させて前記基板面にＧａＮ薄膜を形成する気相成長方法において、前記基板のガス流れ方向上流側で、前記原料ガスに接触するガス接触面を有する複数のガス接触部材を着脱交換可能に形成するとともに、前記基板面にＧａＮ薄膜を形成する操作で前記ガス接触面にガリウム化合物が付着したガス接触部材を清浄なガス接触部材に交換する際に、ガス接触面にガリウム化合物が付着したガス接触部材の少なくとも一つを残して他のガス接触部材を清浄なガス接触部材に交換する気相成長方法。
【発明の詳細な説明】
【技術分野】
【０００１】
本発明は、気相成長方法に関し、詳しくは、サファイア基板にＧａＮ（窒化ガリウム）の薄膜を気相成長させる気相成長方法に関する。
【背景技術】
【０００２】
窒化物半導体の一つであるＧａＮ半導体を製造する装置は、例えば、石英製のチャンバー内にサファイア製の基板を配置して該基板を所定の温度に加熱するとともに、前記チャンバー内に、原料ガスとしてトリメチルガリウムとアンモニアとを導入し、該原料ガスを前記基板の表面付近で反応させることにより、基板の表面にＧａＮを気相成長させて窒化ガリウム半導体を形成する。
【０００３】
このような気相成長装置では、原料ガスの状態や基板温度等の成膜条件の最適化だけでなく、各成膜時における成膜条件の均一性を確保することも重要な問題であった。このため、新品あるいは洗浄後のチャンバーを使用する際に、チャンバー内に原料ガスを導入してチャンバー内の原料ガスに接触する面を意図的に汚れた状態にすること、いわゆるプリコートを行うことによって各成膜時における成膜条件の均一化を図ったり、逆に、成膜後にチャンバーを洗浄して常に清浄な状態にすることによって各成膜時における成膜条件の均一化を図ったりすることが行われている（例えば、特許文献１参照。）。
【先行技術文献】
【特許文献】
【０００４】
【特許文献１】特開２００８−２６２９６７号公報
【発明の概要】
【発明が解決しようとする課題】
【０００５】
しかし、プリコートを行うためには、原料ガスの無駄が発生するだけでなく、プリコートを行っている間は成膜操作を行えないため、製造コストの増加や生産性の低下を招いてしまう。また、各成膜操作毎に清浄なチャンバーを使用するためには、成膜操作後のチャンバーを取り外して清浄なチャンバーに交換する手間が掛かり、チャンバー交換に要する時間も必要であり、生産性の低下を招いてしまう。
【０００６】
そこで本発明は、高品質なＧａＮ薄膜を安定して得ることができる気相成長方法を提供することを目的としている。
【課題を解決するための手段】
【０００７】
上記目的を達成するため、本発明の気相成長方法は、原料ガス導入部及びガス排出部を備えたチャンバー内に、サセプタで保持したサファイア基板を配置し、該基板を加熱するとともに、前記原料ガス導入部からガス排出部に向けてチャンバー内に原料ガスを導入し、チャンバー内で原料ガスを反応させて前記基板面にＧａＮ薄膜を形成する気相成長方法において、前記基板のガス流れ方向上流側で、前記原料ガスに接触するガス接触面を有する複数のガス接触部材を着脱交換可能に形成するとともに、前記基板面にＧａＮ薄膜を形成する操作で前記ガス接触面にガリウム化合物が付着したガス接触部材を清浄なガス接触部材に交換する際に、ガス接触面にガリウム化合物が付着したガス接触部材の少なくとも一つを残して他のガス接触部材を清浄なガス接触部材に交換することを特徴としている。
【発明の効果】
【０００８】
本発明の気相成長方法によれば、ガス接触部材を清浄なガス接触部材に交換する際に、少なくとも一つを残すようにしているので、原料ガス導入部から導入した原料ガスが、ガス接触面にガリウム化合物が付着したガス接触部材に接触することにより、サーマルクリーニング工程にてサファイア基板上にＧａが飛散することで成膜条件が安定化し、結晶性や表面モフォロジーが良好なＧａＮ薄膜を得ることができる。
【図面の簡単な説明】
【０００９】
【図１】本発明の気相成長方法を実施する気相成長装置の一例を示す断面正面図である。
【図２】図１のII−II矢視図である。
【図３】実験結果を示すもので、成膜操作回数と測定したＸ線半値幅（ＦＭＨＷ）との関係を示す図である。
【発明を実施するための形態】
【００１０】
図１及び図２は、本発明の気相成長方法を実施するための気相成長装置の一例を示すもので、１回の操作で複数の基板面に均一にＧａＮ薄膜を形成することができる自公転型の気相成長装置を示している。この自公転型の気相成長装置は、石英ガラス製の偏平円筒状のチャンバー１１内に、チャンバー１１の底面部分を貫通した支持軸１２により円盤状のサセプタ１３を支持し、前記支持軸１２の上部に、放射状に原料ガスを流出させる原料ガス導入部１４を設けるとともに、チャンバ１１の外周部にガス排出部１５を設けている。
【００１１】
サセプタ１３の下方には、支持軸１２を囲むようにしてヒーター１６が設けられ、ヒーター１６の周囲にはリフレクター１７が設けられている。サセプタ１３の上面には、内周側に石英中央カバー１８が、該石英中央カバー１８の外周側に、複数の収容部１９を周方向に等間隔で形成したサセプタカバー２０が、それぞれ着脱可能な状態で載置され、前記収容部１９に、プレートリング２１を介してサファイア基板２２がそれぞれ支持されている。
【００１２】
前記原料ガス導入部１４と前記サファイア基板２２との間、すなわち、サファイア基板２２のガス流れ方向上流側で、原料ガス導入部１４からチャンバー１１内に導入された原料ガスが接触するガス接触面を有するガス接触部材は、本形態例では、前記石英中央カバー１８、前記サセプタカバー２０、プレートリング２１、チャンバー１１の天井板１１ａの４種類であって、これらのガス接触部材は、基板面にＧａＮ薄膜を形成する操作を行うと、加熱された原料ガスの反応や分解によって生じたガリウム化合物、例えば、ＧａＮがガス接触面に付着する。
【００１３】
ガス接触面へのガリウム化合物の付着量が多くなると、パーティクルの発生など、基板面に形成するＧａＮ薄膜に悪影響を与えるため、ガス接触面へのガリウム化合物の付着量が多くなる前に、ガリウム化合物が付着したガス接触部材を清浄なガス接触部材に交換する必要がある。
【００１４】
このため、従来は、ガリウム化合物が付着したガス接触部材の全てを清浄なガス接触部材に交換していたが、本発明では、ガス接触面にガリウム化合物が付着したガス接触部材の少なくとも一つを残して他のガス接触部材を清浄なガス接触部材に交換する。例えば、本形態例では、石英中央カバー１８、サセプタカバー２０、プレートリング２１及びチャンバー１１の天井板１１ａのなかで、１回目の交換作業では、石英中央カバー１８を残してサセプタカバー２０、プレートリング２１及びチャンバー１１の天井板１１ａを清浄なサセプタカバー２０、プレートリング２１及びチャンバー１１の天井板１１ａに交換し、２回目の交換作業では、サセプタカバー２０、プレートリング２１及びチャンバー１１の天井板１１ａを残して石英中央カバー１８を清浄な部材に交換する。
【００１５】
このように、１回目の交換作業では、ガス接触面にガリウム化合物が付着したガス接触部材の少なくとも一つを残して他のガス接触部材を清浄なガス接触部材に交換し、２回目の交換作業では、１回目の交換作業で交換しなかったガス接触部材を含めて清浄なガス接触部材に交換することにより、原料ガスを導入して成膜する前に行われる、水素を含む雰囲気で１０００℃以上まで加熱するサーマルクリーニングの工程で、ＧａＮなどのガリウム化合物が付着したガス接触面からサファイア基板上にＧａが飛散することで、一般的な成膜条件でサファイア基板２２にＧａＮ薄膜を気相成長させた場合でも、得られるＧａＮ薄膜におけるＧａＮの結晶性を大幅に向上させることができ、表面モフォロジーも良好なものとすることができる。
【００１６】
ここで、同一構成の気相成長装置を使用し、２回の成膜操作毎に、チャンバー１１の天井板１１ａを残して石英中央カバー１８、サセプタカバー２０及びプレートリング２１を清浄なものに交換する作業と、石英中央カバー１８、サセプタカバー２０及びプレートリング２１を残してチャンバー１１の天井板１１ａを清浄なものに交換する作業とを繰り返して行った場合（実施例）と、１回の成膜操作毎に、全てのガス接触部材を清浄な部材に交換した場合（比較例）とで、得られたＧａＮ薄膜のＸ線半値幅（ＦＷＨＭ）を測定した。なお、ガス接触部材の交換作業以外、温度条件等の成膜条件は全て同一としている。１回目の成膜操作から５回目の成膜操作で得られたＧａＮ薄膜のＸ線半値幅を測定し、実施例における測定結果を黒三角印で、比較例における測定結果を黒菱形印で、それぞれ図３に示す。図３から明らかなように、Ｘ線半値幅の値が小さくなり、良好なＧａＮ薄膜が得られていることがわかる。また、部材の交換も２回毎になるので、毎回交換する場合に比べて生産性の向上も図れる。
【００１７】
なお、気相成長装置における基板の支持構造は任意であり、従来から広く知られている自公転型、公転型、自転型、横型、縦型といった各種構造の気相成長装置においても、ガス接触部材が複数あるものであれば、本発明方法を実施することが可能である。
【符号の説明】
【００１８】
１１…チャンバー、１１ａ…天井板、１２…支持軸、１３…サセプタ、１４…原料ガス導入部、１５…ガス排出部、１６…ヒーター、１７…リフレクター、１８…石英中央カバー、１９…収容部、２０…サセプタカバー、２１…プレートリング、２２…サファイア基板
【図１】
2014165282.tif 000003
【図２】
2014165282.tif 000004
【図３】
2014165282.tif 000005